본 발명 의 프리프 레그 의 섬유 질량 함유율 은 , 바람직 하 게 는 30 ~ 90 질량 % 이 고 , 보다 바람직 하 게 는 35 ~ 85 질량 % 이 고 , 더욱 바람직 하 게 는 40 ~ 80 질량 % 이 다 . 섬유 질량 함유율 이 30 질량 % 이상 이 면 , 수지 의 양 이 지나치 게 많 아 지 지 않 고 , 비 강도 와 비탄성 률 이 우수 한 섬유 강화 복합 재료 의 이점 이 얻 어 지 기 쉬워 지 고 , 또한 , 섬유 강화 복합 재료 의 성형 시 , 경화 시 의 발열량 이 지나치 게 높 아 지 기 어렵 다 . 또한 , 섬유 질량 함유율 이 90 질량 % 이하 이 면 , 수지 의 함침 불량 이 생기 기 어렵 고 , 얻 어 지 는 섬유 강화 복합 재료 의 보이드 가 적 게 되 기 쉽 다 .